(57)【特許請求の範囲】
【請求項１】
式：
【化１】
0006272882.tif 000006
の分岐アルキルアルコールエトキシレートオリゴマー；
少なくとも１つのラテックスポリマー；および
水、
を含む水性コーティング組成物であって、式中、ｍは１〜３であり、ｎはＭｎが１０３０〜２４００となるような平均数である、水性コーティング組成物。
【請求項２】
前記分岐アルキルアルコールエトキシレートのＨＬＢが１７以上である請求項１記載の組成物。
【請求項３】
前記分岐アルキルアルコールエトキシレートにおいて、Ｍｎが１４２５〜２４００、であり、かつＨＬＢが１８以上である請求項１記載の組成物。
【請求項４】
前記分岐アルキルアルコールエトキシレートにおいて、Ｍｎが１７６５〜２４００であり、かつＨＬＢが１８以上である請求項３記載の組成物。
【請求項５】
前記分岐アルキルアルコールエトキシレートが、前記組成物の全質量に基づき、０．０５質量％〜５質量％存在する、請求項１〜４のいずれかに記載の組成物。
【請求項６】
前記分岐アルキルアルコールエトキシレートが、前記組成物の全質量に基づき、０．１質量％〜３質量％存在する、請求項１〜５のいずれかに記載の組成物。
【請求項７】
前記分岐アルキルアルコールエトキシレートが、前記組成物の全質量に基づき、０．２質量％〜２質量％存在する、請求項１〜６のいずれかに記載の組成物。
【請求項８】
前記分岐アルキルアルコールエトキシレートが、前記組成物の全質量に基づき、０．１質量％〜１質量％存在する、請求項１〜７のいずれかに記載の組成物。
【請求項９】
前記ラテックスポリマーが、アクリル酸、アクリル酸エステル、メタクリル酸およびメタクリル酸エステルから成る群より選択される少なくとも１つのアクリルモノマーを含み、そして、スチレン、アルファ−メチルスチレン、塩化ビニル、アクリロニトリル、メタクリロニトリル、メタクリル酸ウレイド、酢酸ビニル、分岐第三級モノカルボン酸のビニルエステル、イタコン酸、クロトン酸、マレイン酸、フマル酸およびエチレンから成る群より選択される１つまたはそれ以上のモノマーを任意に含むモノマーから誘導される、請求項１〜８のいずれかに記載の組成物。
【請求項１０】
前記ラテックスポリマーが、乾燥ラテックスポリマーを該組成物の全質量に基づいて、５〜６０質量パーセントの量で前記水性コーティング組成物中に存在する、請求項１〜９のいずれかに記載の組成物。
【請求項１１】
前記ラテックスポリマーが、乾燥ラテックスポリマーを該組成物の全質量に基づいて、１０〜４５質量パーセントの量で前記水性コーティング組成物中に存在する、請求項１〜１０のいずれかに記載の組成物。
【請求項１２】
ＴｉＯ２、粘土、ＣａＣＯ３、酸化アルミニウム、二酸化ケイ素、酸化マグネシウム、タルク、バライト、酸化亜鉛、亜硫酸亜鉛、酸化ナトリウム、酸化カリウムおよびそれらの混合物から成る群より選択される１つまたはそれ以上の顔料を含む、請求項１〜１１のいずれかに記載の組成物。
【請求項１３】
前記顔料が、全組成物質量に基づき、５〜７０質量パーセント存在する、請求項１２記載の組成物。
【請求項１４】
前記顔料が、全組成物質量に基づき、２０〜７０質量パーセント存在する、請求項１２または１３に記載の組成物。
【請求項１５】
アルキルフェノールエトキシレート界面活性剤を０．１質量％未満含むか、またはアルキルフェノールエトキシレート界面活性剤を含まない、請求項１〜１４のいずれかに記載の組成物。
【請求項１６】
全組成物質量に基づき、３質量％未満の揮発性有機化合物を含む、請求項１〜１５のいずれかに記載の組成物。
【請求項１７】
全組成物質量に基づき、１質量％未満の揮発性有機化合物を含む、請求項１〜１６のいずれかに記載の組成物。
【請求項１８】
揮発性有機化合物を０．１質量％未満含むか、または揮発性有機化合物を含まない、請求項１〜１７のいずれかに記載の組成物。
【請求項１９】
ｍが２である請求項１〜１８のいずれかに記載の組成物。
【請求項２０】
少なくとも１つのラテックスポリマーおよび水を含む水性コーティング組成物に添加することによって、フィルムオープンタイムが増加した水性コーティング組成物を提供する、請求項１記載の分岐アルキルアルコールエトキシレートオリゴマーの使用方法。
【発明の詳細な説明】
【技術分野】
【０００１】
水性コーティング調合物用界面活性剤が開示される。調合物は低ＶＯＣ（揮発性有機化合物）またはゼロＶＯＣであってもよい。調合物はアルキルフェノールエトキシレート（ＡＰＥ）を含まないものであってもよい。
【背景技術】
【０００２】
水性コーティングは、低ＶＯＣまたはゼロＶＯＣであり、かつＡＰＥを含まないことが望まれる。このような調合物では、十分な「フィルムオープンタイム」を達成することが困難である。コーティングを基材に塗布する際、効果的に塗布するには比較的遅いフィルム乾燥速度が必要である。乾燥工程中、塗布する間にもたらされ、刷毛筋や欠陥を生じさせる、動かない液体でチキソトロピックなコーティングの「段」が、消えることが望ましい。短いフィルムオープンタイムを有する調合物では、コーティングは平らにならず、従って、例えば刷毛目等が永久に刻まれる。
【０００３】
低ＶＯＣまたはゼロＶＯＣであり、かつＡＰＥを含まない水性コーティング調合物に十分なフィルムオープンタイムを与える界面活性剤が非常に望まれている。
【０００４】
驚くことに、低ＶＯＣまたはゼロＶＯＣであり、かつＡＰＥを含まない水性コーティング調合物に、特定の分岐アルキルアルコールエトキシレートオリゴマー界面活性剤が卓越したフィルムオープンタイムを与えることを見出している。この調合物は、優れた平面特性を有する。
【発明の概要】
【発明が解決しようとする課題】
【０００５】
したがって、
下記の式の分岐アルキルアルコールエトキシレートオリゴマー；
少なくとも１つのラテックスポリマー；および
水、
を含む水性コーティング組成物であって、下記の式中、ｍは１〜３であり、ｎはＭｎが約１０３０〜約２４００となるような平均数である、水性コーティング組成物を開示する。
【０００６】
【化１】
0006272882.tif 000002
【発明を実施するための形態】
【０００７】
分岐アルキルアルコールエトキシレートは、公知条件下、ゲルベアルコールおよびエチレンオキシドから調製する。条件は例えば「アルコールのポリオキシエチル化（Polyoxyethylationof Alcohol）」、Ind. Eng. Chem., 1957, 49(11), pp. 1875-1878において記
載されている。２−プロピルヘプタノールはペンタノールから誘導されるゲルベアルコールである。エトキシル化度であるｎは、平均して約２０〜約５０である。好ましくは、エトキシル化度は平均して約３０〜約５０である。好ましくは、エトキシル化度は平均して約４０〜約５０でもある。好ましくは、エトキシル化度は平均して約２５、約３５または約４５〜約５０であってもよい。
【０００８】
分岐アルキルアルコールエトキシレートはオリゴマーであり、用語「ｎ」が平均数である混合物である。
【０００９】
分岐アルキルアルコールエトキシレートオリゴマーは、その分子量によっても記述される。数平均分子量であるＭｎは、ゲル浸透クロマトグラフィーにより測定され、約１０３０〜約２４００である。例えば、Ｍｎは約１０３０、約１０４０、約１０６５、約１４２５、約１４８０、約１７６５、約１９２０、約２１８０、約２３６０または約２４００であってもよい。Ｍｎは、これらのうちの任意の値の範囲内の値であってもよい。
【００１０】
本発明の分岐アルキルアルコールエトキシレートのＨＬＢ（親水性／親油性バランス）は、好ましくは１７以上である。好ましくは、ＨＬＢは１８以上である。ＨＬＢは、０〜２０のＨＬＢを算出するグリフィン法に従って測定する。
【００１１】
使用する分岐アルキルアルコールエトキシレートオリゴマーの量は、水性コーティング組成物の全質量に基づき、約０．０５質量％〜約５質量％である。好ましくは、コーティング組成物の全質量に基づき、約０．１質量％〜約３質量％の分岐アルキルアルコールエトキシレートを使用する。最も好ましくは、コーティング組成物の全質量に基づき、約０．２質量％〜約２質量％の分岐アルキルアルコールエトキシレートを使用する。他の好ましい実施形態は、コーティング組成物の全質量に基づき、約０．１質量％〜約１質量％である。
【００１２】
水性コーティング組成物において使用するラテックスポリマーは、好ましくはアクリル酸、アクリル酸エステル、メタクリル酸およびメタクリル酸エステルから成る群より選択される少なくとも１つのアクリルモノマーを含むモノマーから誘導される。さらにラテックスポリマーは、スチレン、アルファ−メチルスチレン、塩化ビニル、アクリロニトリル、メタクリロニトリル、メタクリル酸ウレイド、酢酸ビニル、分岐第三級モノカルボン酸のビニルエステル、イタコン酸、クロトン酸、マレイン酸、フマル酸およびエチレンから成る群より選択される１つまたはそれ以上のモノマーを任意に含むことができる。１，３−ブタジエン、イソプレンまたはクロロプレン等のＣ４−Ｃ８共役ジエンを含むことも可能である。好ましくは、モノマーは、アクリル酸ｎ−ブチル、メタクリル酸メチル、スチレンおよびアクリル酸２−エチルヘキシルから成る群より選択される１つまたはそれ以上のモノマーを含む。ラテックスポリマーは通常、純粋アクリル（主モノマーとして、アクリル酸、メタクリル酸、アクリル酸エステルおよび／またはメタクリル酸エステルを含む）；スチレンアクリル（主モノマーとして、スチレンならびにアクリル酸、メタクリル酸、アクリル酸エステルおよび／またはメタクリル酸エステルを含む）；ビニルアクリル（主モノマーとして、酢酸ビニルならびにアクリル酸、メタクリル酸、アクリル酸エステルおよび／またはメタクリル酸エステルを含む）；ならびにアクリル化エチレン酢酸ビニルコポリマー（主モノマーとして、エチレン、酢酸ビニルならびにアクリル酸、メタクリル酸、アクリル酸エステルおよび／またはメタクリル酸エステルを含む）から成る群より選択される。モノマーは、アクリルアミドもしくはアクリロニトリル等の他の主モノマー、および／またはイタコン酸もしくはメタクリル酸ウレイド等の１つまたはそれ以上の機能性モノマーも含むことができる。特に好ましい実施形態においては、ラテックスポリマーは、アクリル酸ブチル、アクリル酸エチルヘキシルおよびメタクリル酸メチルを含むモノマーから誘導される、アクリル酸ブチル／メタクリル酸メチルコポリマーまたはアクリル
酸エチルヘキシル／メタクリル酸メチルコポリマー等の純粋アクリルである。他の特に好ましい実施形態においては、ラテックスポリマーはアクリル酸ブチル／酢酸ビニルコポリマーである。ラテックスポリマー分散体は好ましくは約３０〜約７５％の固体を含み、平均ラテックス粒径は約７０〜約６５０ｎｍである。ラテックスポリマーは、好ましくは約５〜約６０質量パーセント、より好ましくは約８〜約４０質量パーセントの量で水性コーティング組成物中に存在する（すなわち、コーティング組成物の全質量に基づく、乾燥ラテックスポリマーの質量パーセント、つまり質量固体）。最も好ましくは、ラテックスポリマーは、コーティング組成物全体の質量に基づき、質量固体で約１０％〜約４５％存在する。
【００１３】
本発明の文脈においては、「ラテックスポリマー」という用語にはホモポリマーおよびコポリマーの両方が含まれる。
【００１４】
水性コーティング組成物は、好ましくは少なくとも１つの顔料も含む。本明細書において使用する場合、「顔料」という用語は、顔料、体質顔料およびフィラー等の非フィルム形成固体を包含する。好ましくは、少なくとも１つの顔料が、ＴｉＯ２（アナターゼ型またはルチル型の両方）、粘土（ケイ酸アルミニウム）、ＣａＣＯ３（粉砕形態または沈降形態の両方）、酸化アルミニウム、二酸化ケイ素、酸化マグネシウム、タルク（ケイ酸マグネシウム）、バライト（硫酸バリウム）、酸化亜鉛、亜硫酸亜鉛、酸化ナトリウム、酸化カリウム、およびそれらの混合物から成る群より選択される。適切な混合物には、ケイ素、アルミニウム、ナトリウムおよびカリウムの酸化物等の金属酸化物のブレンド、セライト（酸化アルミニウムおよび二酸化ケイ素、Ｃｅｌｉｔｅ  Ｃｏｍｐａｎｙ）、アトマイト（ATOMITES）（Ｅｎｇｌｉｓｈ  Ｃｈｉｎａ  Ｃｌａｙ  Ｉｎｔｅｒｎａｔｉｏｎａｌ）ならびにアタジェル（ATTAGELS）（ＢＡＳＦ）が含まれる。より好ましくは、少なくとも１つの顔料がＴｉＯ２、ＣａＣＯ３および／または粘土を含む。一般的には、顔料の平均粒径は、約０．０１〜約５０ミクロンである。例えば、水性コーティング組成物において使用するＴｉＯ２粒子は、通常約０．１５〜約０．４０ミクロンの平均粒径を有する。顔料は、粉末またはスラリー形態で水性コーティング組成物に添加することができる。顔料は、組成物の全質量に基づき、好ましくは約５〜約７０質量パーセント、より好ましくは約２０〜約７０質量パーセントの量で水性コーティング組成物中に存在する。
【００１５】
コーティング組成物は、１つまたはそれ以上の造膜助剤または融合助剤等の添加剤を任意に含有することができる。適切な造膜助剤または融合助剤には、高沸点極性溶媒等の可塑剤および乾燥遅延剤が含まれる。例えば分散剤、さらなる界面活性剤、湿潤剤、レオロジー改質剤、消泡剤、増粘剤、殺生物剤、防カビ剤、着色顔料または色素等の着色剤、ワックス、香料および共溶媒等の、他の従来のコーティング添加剤も、本発明に基づいて使用することができる。例えば、非イオン性界面活性剤および／またはイオン性（陰イオン性もしくは陽イオン性）界面活性剤を使用してポリマーラテックスを作製することができる。これらの添加剤は、コーティング組成物の全質量に基づき、通常０．０１〜約１５質量％、より好ましくは約１〜約１０質量％の量で水性コーティング組成物中に存在する。
【００１６】
本発明の水性コーティング組成物は、好ましくはアルキルフェノールエトキシレート（ＡＰＥ）を含まない。すなわち、ＡＰＥ界面活性剤を本質的に含まないか、またはＡＰＥ界面活性剤を含まない。「本質的に含まない」とは、例えば全組成物質量に基づき、０．１質量％未満を意味する。
【００１７】
本発明の水性コーティング組成物は、好ましくは、低ＶＯＣ（揮発性有機化合物）調合物であるか、またはゼロＶＯＣ調合物である。水性コーティングにおいて伝統的に使用されている揮発性有機化合物は、例えば融合助剤および不凍剤である。伝統的な融合助剤には、２，２，４−トリメチル−１，３−ペンタンジオールモノイソブチラートおよび安息
香酸２−エチルヘキシルが含まれる。伝統的な不凍剤には、エチレングリコール、ジエチレングリコール、プロピレングリコール、グリセロール、エタノール、メタノール、１−メトキシ−２−プロパノール、２−アミノ−２−メチル−１−プロパノールおよびＦＴＳ−３６５（Ｉｎｏｖａｃｈｅｍ  Ｓｐｅｃｉａｌｔｙ  Ｃｈｅｍ．製凍結／解凍安定化剤）が含まれる。本発明の水性コーティング組成物は、全組成物質量に基づき、好ましくは３質量％未満、より好ましくは１質量％未満の揮発性有機化合物を含む。本発明の水性コーティング組成物は、最も好ましくは揮発性有機化合物を本質的に含有しないか、揮発性有機化合物を含有しない。「本質的に含有しない」とは、例えば全組成物質量に基づき、０．１質量％未満を意味する。
【００１８】
本開示の目的では、揮発性有機化合物を、ヨーロッパ規定である標準大気圧において２５０℃以下の初期沸点を有する揮発性有機化合物として規定する。揮発性有機化合物を、米国ＥＰＡ（環境保護庁）方法２４に従って規定してもよい。
【００１９】
したがって、本発明の水性コーティング組成物は、１０ｇ／Ｌ未満、好ましくは５ｇ／Ｌ以下のＶＯＣレベルを有する。
【００２０】
水性コーティング組成物の残りは水である。水はラテックスポリマー分散体中に存在し、また、一般的に別でも添加する。通常、水性コーティング組成物は、組成物の全質量に基づき、約１０質量％〜約８５質量％、好ましくは約３５質量％〜約８０質量％の水を含む。換言すれば、水性コーティング組成物の全固体含有量は、組成物の全質量に基づき、通常約１５質量％〜約９０質量％、好ましくは約２０質量％〜約６５質量％である。
【００２１】
本発明の水性コーティング組成物は、建築物コーティング、紙コーティング、インク、ワニス、接着剤またはコーキング剤で有用である。好ましくは、本発明の水性コーティング組成物は建築物ラテックス塗料である。最も好ましくは、本発明の水性コーティング組成物は建築物ラテックス艶消し塗料であり、全組成物質量に基づき、約２０質量％〜７０質量％の顔料量を有する。艶消し塗料のラテックス固体は、全組成物質量に基づき、質量固体で約１０％〜約４５％で変化する。
【００２２】
本発明の水性コーティング組成物は、好ましくは、ＡＰＥ界面活性剤を本質的に含有しないかまたはＡＰＥ界面活性剤を含有せず、かつ揮発性有機化合物を本質的に含有しないかまたは揮発性有機化合物を含有せず、改善されたフィルムオープンタイムを有する。本発明の組成物は、優れた凍結／解凍安定性も有する。
【００２３】
本発明の建築物塗料は多様な基材に塗布してもよく、この基材には紙、木材、コンクリート、金属、ガラス、セラミックス、プラスチック、石膏および屋根用基材が含まれる。またはあらかじめ塗料を塗布してあるかもしくは下塗りをした基材に塗布してもよい。
【００２４】
以下の実施形態は、より詳細に本発明を示す。
【００２５】
実施形態１
下記の式の分岐アルキルアルコールエトキシレートオリゴマー、少なくとも１つのラテックスポリマーおよび水を含む水性コーティング組成物であって、下記の式中、ｍは１〜３であり、ｎはＭｎが約１０３０〜約２４００となるような平均数である、水性コーティング組成物。
【００２６】
【化２】
0006272882.tif 000003
【００２７】
実施形態２
上記の分岐アルキルアルコールエトキシレートのＨＬＢが１７以上である実施形態１の組成物。
【００２８】
実施形態３
上記の分岐アルキルアルコールエトキシレートにおいて、Ｍｎが約１４２５〜約２４００であり、ＨＬＢが１８以上である実施形態１の組成物。
【００２９】
実施形態４
上記の分岐アルキルアルコールエトキシレートにおいて、Ｍｎが約１７６５〜約２４００であり、ＨＬＢが１８以上である実施形態１の組成物。
【００３０】
実施形態５
上記の分岐アルキルアルコールエトキシレートが、組成物の全質量に基づき、約０．０５質量％〜約５質量％、好ましくは約０．１質量％〜約３質量％、より好ましくは約０．２質量％〜約２質量％、最も好ましくは約０．１質量％〜約１質量％存在する、実施形態１〜４のいずれかの組成物。
【００３１】
実施形態６
上記のラテックスポリマーが、アクリル酸、アクリル酸エステル、メタクリル酸およびメタクリル酸エステルから成る群より選択される少なくとも１つのアクリルモノマーを含むモノマーから誘導され、このラテックスポリマーが、スチレン、アルファ−メチルスチレン、塩化ビニル、アクリロニトリル、メタクリロニトリル、メタクリル酸ウレイド、酢酸ビニル、分岐第三級モノカルボン酸のビニルエステル、イタコン酸、クロトン酸、マレイン酸、フマル酸およびエチレンから成る群より選択される１つまたはそれ以上のモノマーを任意に含む、実施形態１〜５のいずれかの組成物。
【００３２】
実施形態７
上記のラテックスポリマーが、純粋アクリル、スチレンアクリル、ビニルアクリルまたはアクリル化エチレン酢酸ビニルポリマーである、実施形態１〜６のいずれかの組成物。
【００３３】
実施形態８
上記のラテックスポリマーが、アクリル酸ブチル、メタクリル酸メチル、アクリル酸エチルヘキシルおよび酢酸ビニルから成る群より選択される２個またはそれ以上のモノマーを含むコポリマーである、実施形態１〜７のいずれかの組成物。
【００３４】
実施形態９
上記のラテックスポリマーが、乾燥ラテックスポリマーを組成物の全質量に基づいて、
約５〜約６０質量パーセント、好ましくは約１０〜約４５質量パーセントの量で水性コーティング組成物中に存在する、実施形態１〜８のいずれかの組成物。
【００３５】
実施形態１０
ＴｉＯ２、粘土、ＣａＣＯ３、酸化アルミニウム、二酸化ケイ素、酸化マグネシウム、タルク、バライト、酸化亜鉛、亜硫酸亜鉛、酸化ナトリウム、酸化カリウムおよびそれらの混合物から成る群より選択される１つまたはそれ以上の顔料を含む、実施形態１〜９のいずれかの組成物。
【００３６】
実施形態１１
ＴｉＯ２、粘土およびＣａＣＯ３から成る群より選択される１つまたはそれ以上の顔料を含む、実施形態１〜１０のいずれかの組成物。
【００３７】
実施形態１２
上記の顔料が、全組成物質量に基づき、約５〜約７０質量パーセント、好ましくは約２０〜約７０質量パーセント存在する、実施形態１０または１１のいずれかの組成物。
【００３８】
実施形態１３
アルキルフェノールエトキシレート界面活性剤を本質的に含まないか、またはアルキルフェノールエトキシレート界面活性剤を含まない、実施形態１〜１２のいずれかの組成物。
【００３９】
実施形態１４
全組成物質量に基づき、３質量％未満、好ましくは１質量％未満の揮発性有機化合物を含む、実施形態１〜１３のいずれかの組成物。
【００４０】
実施形態１５
揮発性有機化合物を本質的に含まないか、または揮発性有機化合物を含まない、実施形態１〜１４のいずれかの組成物。
【００４１】
実施形態１６
組成物が建築物コーティング、紙コーティング、インク、ワニス、接着剤またはコーキングである、実施形態１〜１５のいずれかの組成物。
【００４２】
実施形態１７
組成物が建築物コーティングである実施形態１６の組成物。
【００４３】
実施形態１８
ｍが２である実施形態１〜１６のいずれかの組成物。
【００４４】
実施形態１９
少なくとも１つのラテックスポリマーおよび水を含み、フィルムオープンタイムが増加した水性コーティング組成物を提供する、下記の式の分岐アルキルアルコールエトキシレートオリゴマーの用途であって、下記の式中、ｍは１〜３であり、ｎはＭｎが約１０３０〜約２４００となるような平均数である用途。
【００４５】
【化３】
0006272882.tif 000004
【００４６】
実施形態１９に従属するさらなる実施形態は、実施形態１〜１８の実施形態を反映する。
【００４７】
以下の実施例は本発明を例証する。他に指定されない限り、全ての部およびパーセントは質量による。
【実施例】
【００４８】
実施例１  市販のアクリルラテックス艶消し白色塗料におけるフィルムオープンタイム
Satkowski and Hsu, Ind. Eng. Chem., 1957, 49(11), pp. 1875-1878に記載のとおり、２−プロピルヘプタノールをエトキシル化する。高温で、窒素雰囲気下においてＫＯＨ触媒を使用してエトキシル化を行い、異なるエトキシル化度を達成する。試料１〜５を調製する。分子量をゲル浸透クロマトグラフィーにより測定する。
試料：１        ２        ３        ４        ５
Ｍｎ：７１９    １０６５  １４２５  １７６５  ２１８０
【００４９】
同様にして、直鎖Ｃ１２−Ｃ１４アルコールの混合物を類似のエトキシル化度でエトキシル化する。試料６〜１０を調製する。
試料：６        ７        ８        ９        １０
Ｍｎ：７４２    １１０７  １４９２  １９４９  １６８５
【００５０】
得られたエトキシル化２−プロピルヘプタノール界面活性剤（１〜５）は水溶性であり、５０％質量濃度で水と混合する。ゲルは形成せず、溶液は取り扱いやすい。
【００５１】
直鎖アルキルアルコールエトキシレート（６〜１０）は、全ての界面活性剤／水濃度でゲルを形成する。
【００５２】
しかしながら、１５質量％のエトキシレート（１〜５）と８５質量％の対応する直鎖Ｃ１２−Ｃ１４アルコールエトキシレート（６〜１０）のブレンドでは、水との５０質量％溶液が得られ、ゲルは形成しない。これらは標識試料１１〜１５である。
【００５３】
市販のアクリルラテックス艶消し白色塗料を入手する。上記のエトキシル化界面活性剤（水中５０％）を１００ガロンの塗料に対し５ｌｂｓ．の濃度で後添加する。これは、全塗料組成物に基づき、０．５質量％の界面活性剤の添加剤濃度に相当する。塗料試料を撹拌し、一晩平衡化させ、試験前に撹拌する。界面活性剤の添加により、グリットや、分散体の他の不安定化兆候は生じない。
【００５４】
オープンタイム試験を以下のとおり行う：１０ミル（mil）のブレードのフィルム流延機を使用して、試験試料を黒色Ｌｅｎｅｔａ基材上にドローダウンする。試料を引き延ば
した後すぐに、塗料フィルムに円形印を刻む。ドローダウン後１分において、第１の印を横切って刷毛筋をつける。同じ時間間隔で、同様に次の印をつける。この工程を、フィルムに印の端が「作用」できなくなるまで続ける。印が完全に作用しなくなったら、フィルムは「閉じた」と見なす。結果は以下の通りである。
【表１】
0006272882.tif 000005
【００５５】
本発明の界面活性剤である試料２〜５および１２〜１５では、フィルムオープンタイムにおいて顕著な向上が見られる。
【００５６】
ゲル浸透クロマトグラフィーにより分子量を測定する。本発明のエトキシレートオリゴマーは非常に狭い多分散を有することがわかり、例えば約１．０１〜約１．１５である。